(57)【要約】【課題】経時安定性に優れ、熱圧着による接合を簡易かつ高い接合強度で実施することができる微細構造体の提供。【解決手段】１×１０6〜１×１０10／ｍｍ2の密度で、孔径１０〜５００ｎｍのマイクロポア貫通孔を有する絶縁性基材よりなる微細構造体であって、該マイクロポア貫通孔内部に、充填率３０％以上で金属が充填され、且つ、該絶縁性基材の少なくとも一方の表面上にポリマーよりなる層が設けられていることを特徴とする微細構造体。【選択図】図５
2010067589.tif 000002
【特許請求の範囲】
【請求項１】
１×１０6〜１×１０10／ｍｍ2の密度で、孔径１０〜５００ｎｍのマイクロポア貫通孔を有する絶縁性基材よりなる微細構造体であって、該マイクロポア貫通孔内部に、充填率３０％以上で金属が充填され、且つ、該絶縁性基材の少なくとも一方の表面上にポリマーよりなる層が設けられていることを特徴とする微細構造体。
【請求項２】
前記絶縁性基材が、アルミニウムの陽極酸化により得られたアルミナ基材であることを特徴とする、請求項１に記載の微細構造体。
【請求項３】
前記マイクロポア貫通孔について下記式（ｉ）により定義される規則化度が５０％以上である、請求項１または２に記載の微細構造体。
規則化度（％）＝Ｂ／Ａ×１００    （ｉ）
上記式（ｉ）中、Ａは、測定範囲におけるマイクロポア貫通孔の全数を表す。Ｂは、一のマイクロポア貫通孔の重心を中心とし、他のマイクロポア貫通孔の縁に内接する最も半径が短い円を描いた場合に、その円の内部に上記一のマイクロポア貫通孔以外のマイクロポア貫通孔の重心を６個含むことになる上記一のマイクロポア貫通孔の測定範囲における数を表す。
【請求項４】
前記マイクロポア貫通孔に充填された前記金属が、前記絶縁性基材の表面に露出している、請求項１乃至３のいずれかに記載の微細構造体。
【請求項５】
前記マイクロポア貫通孔に充填された前記金属が、前記絶縁性基材の表面から突出している、請求項１乃至３のいずれかに記載の微細構造体。
【請求項６】
（１）１×１０6〜１×１０10／ｍｍ2の密度で、孔径１０〜５００ｎｍのマイクロポア貫通孔を有する絶縁性基材の一方の表面に空隙のない電極膜を形成する処理、
（２）前記電極膜を用いた電解めっき処理による金属充填処理、および
（３）ポリマー層形成処理
を少なくともこの順に施すことを特徴とする、請求項１乃至５のいずれかに記載の微細構造体の製造方法。
【請求項７】
複数の請求項１乃至５のいずれかに記載の微細構造体が、ポリマーよりなる層によって連結された構造体。
【発明の詳細な説明】
【技術分野】
【０００１】
本発明は、微細構造体に関する。より具体的には、経時安定性に優れ、熱圧着による接合を簡易かつ高い接合強度で実施することができる、異方導電性部材として使用するのに好適な、マイクロポア貫通孔を有する絶縁性基材よりなる微細構造体およびその製造方法に関する。
【背景技術】
【０００２】
異方導電性部材は、半導体素子等の電子部品と回路基板との間に挿入し、加圧するだけで電子部品と回路基板間の電気的接続が得られるため、半導体素子等の電子部品等の接続部材及び機能検査を行う際の検査用コネクタ等、広く使用されているほか、光伝送素材の用途としても応用が期待でき、注目度が高い部材である。
【０００３】
特に半導体素子等の電子接続部材は、そのダウンサイジング化が顕著であり、従来のワイヤーボンディングのような直接配線基板を接続するような方式では、接続の安定性を十分に保証することができない。これに代わり近年注目されているのが異方導電性部材であり、絶縁素材の皮膜中に導電性部材が貫通林立したタイプや、金属球を配置したタイプのものが注目されている。
【０００４】
また、検査用コネクタは、半導体素子等の電子部品を回路基板に実装した後に機能検査を行うと、電子部品が不良であった場合に、回路基板もともに処分されることとなり、金額的な損失が大きくなってしまうという問題を回避するためである。
即ち、半導体素子等の電子部品を、実装時と同様のポジションで回路基板に異方導電性部材を介して接触させて機能検査を行うことで、電子部品を回路基板上に実装せずに、機能検査を実施でき、上記の問題を回避することができる。
【０００５】
このような異方導電性部材として、特許文献１には、「接着性絶縁材料からなるフィルム基板中に、導電性材料からなる複数の導通路が、互いに絶縁された状態で、かつ該フィルム基板を厚み方向に貫通した状態で配置され、フィルム基板の長手方向と平行な導通路の断面における形状の外周上の２点間の最大長の平均が１０〜３０μｍであり、隣接する導通路の間隔が、上記最大長の平均の０．５〜３倍であることを特徴とする異方導電性フィルム。」が開示されている。
【０００６】
また、特許文献２には、「絶縁性樹脂よりなるフィルム基材中に、複数の導通路が、互いに絶縁されて、該フィルム基材を厚み方向に貫通し、かつ、千鳥配列で配置されている、異方導電性フィルムであって、導通路列内の導通路間距離よりも、隣り合う導通路列間での導通路間距離が小さいことを特徴とする、異方導電性フィルム。」が開示されている。
【０００７】
このような異方導電性フィルムの製造方法として、特許文献１および２には、異方導電性材料の細線を絶縁性フィルム上に挟み込んだ後、加熱及び加圧により一体化し、厚み方向にスクライブする方法が開示されている。
また、特許文献３には、レジストとマスクを用いて導電性の柱を電鋳で作製し、これに絶縁性素材を流し込み硬化させることで異方導電性フィルムを製造する方法が検討されている。
【０００８】
一方、特許文献４には、「電気的絶縁材からなる保持体と、該保持体中に互いに絶縁状態にて備えられた複数の導電部材とを有し、前記各導電部材の一端が前記保持体の一方の面において露出しており、前記各導電部材の他端が前記保持体の他方の面において露出している電気的接続部材を製造する方法において、
基体と、該基体に積層されて設けられるところの前記保持体となる絶縁層とを有する母材に対し前記絶縁層側から高エネルギビームを照射して、複数の領域において前記絶縁層の全部と前記基体の一部とを除去し、前記母材に複数の穴を形成する第１の工程と、
形成された複数の穴に、前記絶縁層の面と面一またはこの面より突出させて、前記導電部材となる導電材料を充填する第２の工程と、前記基体を除去する第３の工程と、を有することを特徴とする電気的接続部材の製造方法。」が開示されており、絶縁層として、ポリイミド樹脂、エポキシ樹脂、シリコーン樹脂等の種々の材質に関する検討も行なわれている。
【０００９】
ところで、近年、半導体素子等の電子部品は、高集積化が一層進むことに伴い、電極（端子）サイズはより小さくなり、電極（端子）数はより増加し、端子間の距離もより狭くなってきている。また、狭ピッチで多数配置されている各端子の表面が本体表面よりも奥まった位置にある表面構造の電子部品も現れてきている。
そのため、このような電子部品に対応できるよう、異方導電性部材における導通路もその外径（太さ）をより小さくし、かつ、狭ピッチで配列させる必要が生じている。
しかしながら、上記特許文献１〜４等に記載されている異方導電性フィルムや電気的接続部材を製造する方法では、導通路のサイズを小さくすることは非常に困難であり、狭ピッチでサイズが小さい導通路を得るために、導電性部材を高い充填率で充填させることはさらに困難である。
したがって、狭ピッチでサイズが小さい導通路を得るために、導電性部材を高い充填率で充填させる方法が期待されている。
【００１０】
また、上述したような異方性導電フィルムは種々の配線基板に接合させることで使用される。一般的な接合方法としては、超音波による接合、ハンダ接合、熱圧着による金属拡散接合等が挙げられるが、中でもより簡易的な接合方法としては熱圧着方式が用いられている。熱圧着による接合は、その強度を金属同士の原子拡散のみに頼っているため、強度が弱い。近年では、アンダーフィルと称される補強剤で固める方法が一般的だが、接合部分にアンダーフィルを染み渡す方法が煩雑であることから、より簡易的で接合強度の高い熱圧着方法が期待されている。
また、接合素材自体が金属であるため、素材によっては、自然酸化に伴う劣化が生じる場合もあり、経時による高抵抗化が生じる問題があった。
【先行技術文献】
【特許文献】
【００１１】
【特許文献１】特開２０００−０１２６１９号公報
【特許文献２】特開２００５−０８５６３４号公報
【特許文献３】特開２００２−１３４５７０号公報
【特許文献４】特開平０３−１８２０８１号公報
【発明の概要】
【発明が解決しようとする課題】
【００１２】
したがって、本発明は、経時安定性に優れ、熱圧着による接合を簡易かつ高い接合強度で実施することができ、且つ、導通路の設置密度を飛躍的に向上させ、高集積化が一層進んだ現在においても半導体素子等の電子部品の検査用コネクタ等として使用することができる狭ピッチに対応した異方導電性部材として使用可能な、マイクロポア貫通孔を有する絶縁性基材よりなる微細構造体およびその製造方法を提供することを目的とする。
【課題を解決するための手段】
【００１３】
本発明者は、上記目的を達成すべく鋭意研究した結果、電解めっき処理を行うことにより絶縁性基材に設けられたマイクロポア貫通孔内に金属を充填し、加えて該絶縁性基材の表面にポリマーよりなる層を設けることにより、熱圧着による接合強度が向上し、かつ接合も飛躍的に簡易化されることを見出し、本発明を完成させた。
【００１４】
すなわち、本発明は、以下の（ｉ）〜（ｖｉｉ）を提供する。
（ｉ）１×１０6〜１×１０10／ｍｍ2の密度で、孔径１０〜５００ｎｍのマイクロポア貫通孔を有する絶縁性基材よりなる微細構造体であって、該マイクロポア貫通孔内部に、充填率３０％以上で金属が充填され、且つ、該絶縁性基材の少なくとも一方の表面上にポリマーよりなる層が設けられていることを特徴とする微細構造体。
（ｉｉ）前記絶縁性基材が、アルミニウムの陽極酸化により得られたアルミナ基材であることを特徴とする、上記（ｉ）に記載の微細構造体。
（ｉｉｉ）前記マイクロポア貫通孔について下記式（１）により定義される規則化度が５０％以上である、上記（ｉ）または（ｉｉ）に記載の微細構造体。
規則化度（％）＝Ｂ／Ａ×１００    （１）
上記式（１）中、Ａは、測定範囲におけるマイクロポア貫通孔の全数を表す。Ｂは、一のマイクロポア貫通孔の重心を中心とし、他のマイクロポア貫通孔の縁に内接する最も半径が短い円を描いた場合に、その円の内部に上記一のマイクロポア貫通孔以外のマイクロポア貫通孔の重心を６個含むことになる上記一のマイクロポア貫通孔の測定範囲における数を表す。
（ｉｖ）前記マイクロポア貫通孔に充填された前記金属が、前記絶縁性基材の表面に露出している、上記（ｉ）〜（ｉｉｉ）のいずれかに記載の微細構造体。
（ｖ）前記マイクロポア貫通孔に充填された前記金属が、前記絶縁性基材の表面から突出している、上記（ｉ）〜（ｉｉｉ）のいずれかに記載の微細構造体。
（ｖｉ）（１）１×１０6〜１×１０10／ｍｍ2の密度で、孔径１０〜５００ｎｍのマイクロポア貫通孔を有する絶縁性基材の一方の表面に空隙のない電極膜を形成する処理、
（２）前記電極膜を用いた電解めっき処理による金属充填処理、および
（３）ポリマー層形成処理
を少なくともこの順に施すことを特徴とする、上記（ｉ）〜（ｖ）のいずれかに記載の微細構造体の製造方法。
（ｖｉｉ）複数の上記（ｉ）〜（ｖ）のいずれかに記載の微細構造体が、ポリマーよりなる層によって連結された構造体。
【発明の効果】
【００１５】
以下に示すように、本発明によれば、経時安定性に優れ、熱圧着による接合を簡易かつ高い接合強度で実施することができ、導通路の設置密度、および、導通路をなす金属の充填率を飛躍的に向上させ、高集積化が一層進んだ現在においても半導体素子等の電子部品の検査用コネクタ等として使用することができる異方導電性部材に好適な微細構造体、および、その製造方法を提供することができる。
【図面の簡単な説明】
【００１６】
【図１】図１（Ａ）、（Ｂ）は、本発明の微細構造体の好適な実施態様の一例を示す簡略図であり、図１（Ａ）は正面図、図１（Ｂ）は図１（Ａ）の切断面線ＩＢ−ＩＢからみた断面図である。但し、図１（Ａ）、（Ｂ）では微細構造体の構成のうちポリマー層が省略されている。
【図２】図２（Ａ）〜（Ｃ）は、本発明の微細構造体の好適な実施態様の一例を示す簡略図であり、図２（Ａ）は図１（Ａ）の切断面線ＩＢ−ＩＢからみた断面図であり、図２（Ｂ）は電子部品と、微細構造体と、を熱圧着により接合する前の状態を示した図であり、図２（Ｃ）は微細構造体と、電子部品と、を熱圧着により接合した後の状態を示した図である。
【図３】図３（Ａ）、（Ｂ）は、ポアの規則化度を算出する方法の説明図である。
【図４】図４（Ａ）〜（Ｄ）は、本発明の製造方法における金属充填処理等の一例を説明する模式的な端面図である。
【図５】図５（Ａ）、（Ｂ）は、実施例１で得られた微細構造体の簡略図であり、図５（Ａ）は正面図、図５（Ｂ）は図１（Ｂ）と同様の方向からみた断面図である。
【図６】図６（Ａ）、（Ｂ）は、実施例７で得られた構造体の簡略図であり、図６（Ａ）は正面図、図６（Ｂ）は図１（Ｂ）と同様の方向からみた断面図である。
【発明を実施するための形態】
【００１７】
以下に、本発明の微細構造体およびその製造方法について詳細に説明する。
本発明の微細構造体は、１×１０6〜１×１０10／ｍｍ2の密度で、孔径１０〜５００ｎｍのマイクロポア貫通孔を有する絶縁性基材よりなる微細構造体であって、該マイクロポア貫通孔内部に、充填率３０％以上で金属が充填され、且つ、該絶縁性基材の少なくとも一方の表面上にポリマーよりなる層（ポリマー層）が設けられている。
【００１８】
図１（Ａ）、（Ｂ）は、本発明の微細構造体の好適な実施態様の一例を示す簡略図であり、図１（Ａ）は正面図、図１（Ｂ）は図１（Ａ）の切断面線ＩＢ−ＩＢからみた断面図である。但し、図１（Ａ）、（Ｂ）では微細構造体の構成要素のうち、ポリマー層が省略されている。図２（Ａ）は、図１（Ａ）と同様の図である。但し、微細構造体のポリマー層が示されている。図２（Ｂ）、（Ｃ）は、微細構造体を異方導電性部材として用いる場合に、該微細構造体と、電子部品と、を熱圧着により接合する手順を示した図であり、図２（Ｂ）は熱圧着により接合する前の状態を示しており、図２（Ｃ）は熱圧着により接合した後の状態を示している。
【００１９】
図１（Ａ）、（Ｂ）に示すように、本発明の微細構造体１は、マイクロポア貫通孔３を有する絶縁性基材２よりなり、該マイクロポア貫通孔３には、金属４が充填されている。本発明の微細構造体１を異方導電性部材として用いる場合、金属４が充填されたマイクロポア貫通孔３が該異方導電性部材の導通路をなす。
【００２０】
本発明の微細構造体を異方導電性部材として用いる場合、マイクロポア貫通孔３に充填された金属４が、絶縁性基材２の一方の表面において露出し、かつ、絶縁性基材２の他方の表面において露出した状態となることが必要である。別の言い方をすると、本発明の微細構造体１を異方導電性部材として用いる場合、マイクロポア貫通孔３に充填された金属４が、絶縁性基材２の表面２ａ、２ｂに露出した状態となることが必要である。但し、図１（Ｂ）に示すように、マイクロポア貫通孔３に充填された金属４が絶縁性基材２の表面２ａ、２ｂから突出した状態（４ａ、４ｂ）となることが好ましい。以下、本明細書において、マイクロポア貫通孔３に充填された金属４が絶縁性基材２の表面２ａ、２ｂから突出している場合に、その突出した部分（図１（Ｂ）においては符号４ａおよび４ｂで表される部分）のことを「バンプ」という。
【００２１】
本発明の微細構造体は、図２（Ａ）に示すように、絶縁性基材２の少なくとも一方の表面上にポリマーよりなる層（ポリマー層）５が設けられている。但し、図２（Ａ）に示すように、絶縁性基材２の両方の表面２ａ、２ｂ上にポリマー層５が形成されていることが好ましい。
絶縁性基材２の少なくとも一方の表面上にポリマー５が設けられていることにより、図２（Ｂ）、（Ｃ）に示すように、微細構造体１と、電子部品１０と、を熱圧着により接合する際、より具体的には、微細構造体１のバンプ４ａ、４ｂと、電子部品１０の接合配線部１１と、を熱圧着により接合する際に、該ポリマー層５が接合を補強する。これにより、電子部品との接合強度が向上すると考えられる。また、ポリマー層５が接合を補強するため、アンダーフィルの使用が不要となり、熱圧着により接合をより簡易に行うことができる。
【００２２】
次に、微細構造体の各構成要素について、材料、寸法等について説明する。
【００２３】
［絶縁性基材］
本発明の微細構造体１を構成する絶縁性基材２は、孔径１０〜５００ｎｍのマイクロポア貫通孔３を１×１０6〜１×１０10／ｍｍ2の密度で有する。ここで、絶縁性基材は、従来公知の異方導電性フィルム等を構成する絶縁性基材（例えば、熱可塑性エラストマー等）と同程度の電気抵抗率（１０14Ω・ｃｍ）を有するものであればよい。
絶縁性基材は、上記を満たす限り特に限定されないが、所望の孔径を有する独立したマイクロポア貫通孔３が得られ、しかも、高アスペクト比のマイクロポア貫通孔３を得られることから、金属の陽極酸化により形成される酸化皮膜が好ましく、その中でも寸法安定性がよく、比較的安価であることからアルミニウムの陽極酸化により得られるアルミナ基材が特に好ましい。
【００２４】
また、本発明の微細構造体１において、金属４が充填されるマイクロポア貫通孔３は、絶縁性基材２によって互いに絶縁された状態で存在するものであるが、その密度は１×１０6〜１×１０10／ｍｍ2である。
マイクロポア貫通孔３の密度がこの範囲にあることにより、本発明の微細構造体は高集積化が一層進んだ現在においても半導体素子等の電子部品の検査用コネクタ等として使用することができる。一方でマイクロポア貫通孔３の密度がこの範囲を上回ると、インピーダンス特性により異方導電性を保ちにくくなる場合がある。
マイクロポア貫通孔３の密度が、２×１０6〜８×１０9／ｍｍ2であるのが好ましく、５×１０6〜５×１０9／ｍｍ2であるのがより好ましい。
【００２５】
本発明の微細構造体１において、マイクロポア貫通孔３の孔径（図１（Ｂ）においては符号８で表される部分）が１０〜５００ｎｍである。
マイクロポア貫通孔３の孔径がこの範囲であると、電気信号を流した際に十分な応答が得ることができるため、本発明の微細構造体１を電子部品の検査用コネクタとして好適に用いることができる。
マイクロポア貫通孔３の孔径は、２０〜４００ｎｍであるのが好ましく、４０〜２００ｎｍであるのがより好ましく、５０〜１００ｎｍであるのが更に好ましい。
【００２６】
本発明の微細構造体１を構成する絶縁性基材２は、マイクロポア貫通孔３について下記式（ｉ）により定義される規則化度が５０％以上であることが、マイクロポア貫通孔の密度を高めることができることから好ましい。
【００２７】
規則化度（％）＝Ｂ／Ａ×１００    （ｉ）
【００２８】
上記式（ｉ）中、Ａは、測定範囲におけるマイクロポア貫通孔の全数を表す。Ｂは、一のマイクロポア貫通孔の重心を中心とし、他のマイクロポア貫通孔の縁に内接する最も半径が短い円を描いた場合に、その円の内部に上記一のマイクロポア貫通孔以外のマイクロポア貫通孔の重心を６個含むことになる上記一のマイクロポア貫通孔の測定範囲における数を表す。
【００２９】
図３は、マイクロポア貫通孔の規則化度を算出する方法の説明図である。図３を用いて、上記式（１）をより具体的に説明する。
図３（Ａ）に示されるマイクロポア貫通孔１０１は、マイクロポア貫通孔１０１の重心を中心とし、他のマイクロポア貫通孔の縁に内接する最も半径が短い円１０３（マイクロポア貫通孔１０２に内接している。）を描いた場合に、円１０３の内部にマイクロポア貫通孔１０１以外のマイクロポア貫通孔の重心を６個含んでいる。したがって、マイクロポア貫通孔１０１は、Ｂに算入される。
図３（Ｂ）に示されるマイクロポア貫通孔１０４は、マイクロポア貫通孔１０４の重心を中心とし、他のマイクロポア貫通孔の縁に内接する最も半径が短い円１０６（マイクロポア貫通孔１０５に内接している。）を描いた場合に、円１０６の内部にマイクロポア貫通孔１０４以外のマイクロポア貫通孔の重心を５個含んでいる。したがって、マイクロポア貫通孔１０４は、Ｂに算入されない。
また、図３（Ｂ）に示されるマイクロポア貫通孔１０７は、マイクロポア貫通孔１０７の重心を中心とし、他のマイクロポア貫通孔の縁に内接する最も半径が短い円１０９（マイクロポア貫通孔１０８に内接している。）を描いた場合に、円１０９の内部にマイクロポア貫通孔１０７以外のマイクロポア貫通孔の重心を７個含んでいる。したがって、マイクロポア貫通孔１０７は、Ｂに算入されない。
【００３０】
本発明の微細構造体１を構成する絶縁性基材２は、厚み（図１（Ｂ）においては符号６で表される部分）が、３０〜３００μｍであるのが好ましく、５０〜１００μｍであるのがより好ましい。絶縁性基材の厚みがこの範囲であると、絶縁性基材の取り扱い性が良好となる。
【００３１】
また、本発明の微細構造体１を構成する絶縁性基材２において、マイクロポア貫通孔３間の幅（図１（Ｂ）においては符号７で表される部分）は、１０ｎｍ以上であるのが好ましく、２０〜１００ｎｍであるのがより好ましく、２０〜５０ｎｍであるのが更に好ましい。絶縁性基材２において、金属４が充填されるマイクロポア貫通孔３間の幅がこの範囲であると、絶縁性基材２が絶縁性の隔壁として十分に機能する。
【００３２】
また、本発明の微細構造体１において、隣接するマイクロポア貫通孔３の中心間距離（図１においては符号９で表される部分。以下、「ピッチ」ともいう。）は、２０〜５００ｎｍであるのが好ましく、４０〜２００ｎｍであるのがより好ましく、５０〜１４０ｎｍであるのが更に好ましい。ピッチがこの範囲であると、マイクロポア貫通孔３の直径とマイクロポア貫通孔３間の幅（絶縁性の隔壁厚）とのバランスがとりやすい。
【００３３】
［金属］
本発明の微細構造体１において、マイクロポア貫通孔３に充填される金属４は、電気抵抗率が１０3Ω・ｃｍ以下の金属であれば特に限定されず、その具体例としては、金（Ａｕ）、銀（Ａｇ）、銅（Ｃｕ）、アルミニウム（Ａｌ）、マグネシウム（Ｍｇ）、ニッケル（Ｎｉ）、モリブデン（Ｍｏ）、鉄（Ｆｅ）、パラジウム（Ｐｄ）、ベリリウム（Ｂｅ）、レニウム（Ｒｅ）、タングステン（Ｗ）等が好適に例示される。これらの金属のうちいずれか一種をマイクロポア貫通孔３に充填してもよいし、これらの金属のうち２種以上の合金をマイクロポア貫通孔３に充填してもよい。
中でも、電気伝導性の観点から、銅、金、アルミニウム、ニッケルが好ましく、銅、金がより好ましい。
なお、コストの観点から、マイクロポア貫通孔３内部に充填される金属４としては、金以外の材料（例えば、銅）を使用し、絶縁性基材２の両面から露出した面や突出した面（以下、「端面」ともいう。）の表面だけが金で形成されるのがより好ましい。
【００３４】
図１に示す微細構造体１では、絶縁性基材２に存在する全てのマイクロポア貫通孔３に金属４が充填されているが、本発明の微細構造体１において、絶縁性基材２に存在する全てのマイクロポア貫通孔３に金属４が充填されていることは必ずしも要求されない。ただし、本発明の微細構造体１において、絶縁性基材２に存在するマイクロポア貫通孔３に占める金属４が充填されているマイクロポア貫通孔３の割合、すなわち、金属４の充填率が３０％以上である。
ここで金属４の充填率は、絶縁性基材２の表面をＳＥＭで観察し、視野内における全マイクロポア貫通孔３の数に対する、金属４が充填されているマイクロポア貫通孔３の数を比率計算することで求めることができる。
【００３５】
本発明の微細構造体１を異方導電性部材として用いる場合、絶縁性基材２に存在するマイクロポア貫通孔３のうち、金属４が充填されていないものは、導通路として機能することができず、異方導電性部材の欠陥となる。
本発明の微細構造体は、金属の充填率が３０％以上であるため、異方導電性部材として用いた場合に、電子部品１０の接合配線部１１の大きさが、少なくとも１μｍ以上の大きさであれば、欠陥がきわめて少ない優れた異方導電性部材となる。なお、電子部品の接合配線部の大きさは、通常３０μｍ以上である。
本発明の微細構造体は、金属の充填率が５０％以上であることが好ましく、７０％以上であることがより好ましい。
なお、絶縁性基材２に存在するマイクロポア貫通孔３のうち、金属４が充填されていないものには、後述するポリマー層形成処理の際に、ポリマー層５をなすポリマーが充填されることとなる。
【００３６】
また、本発明の微細構造体１がバンプ４ａ、４ｂを有する場合、バンプ４ａ、４ｂの高さは、１〜１０００ｎｍであるのが好ましく、５〜５００ｎｍであるのがより好ましい。バンブ４ａ、４ｂの高さがこの範囲であると、電子部品１０の接合配線部１１との接合性が向上する。
【００３７】
［ポリマー層］
ポリマー層５に用いるポリマーの種類は特に限定されない。ポリマー層５に用いるポリマーとしては、ポリエチレン、ポリプロピレン、ポリ−４−メチルペンテン、エチレン系アイオノマー等のアイオノマー、ポリ塩化ビニル、ポリ塩化ビニリデン、酢酸ビニル樹脂、ＡＢＳ樹脂、ポリスチレン樹脂、ＡＳ樹脂、メタクリル樹脂、ポリビニルアルコール、ＥＶＡ樹脂、セルロース系プラスチック、ポリスチレン系、ポリオレフィン系、ポリ塩化ビニル系、ポリウレタン系、ポリエステル系、ポリアミド系、等の熱可塑性エラストマー、エポキシ樹脂、不飽和ポリエステル樹脂、フェノール樹脂、ユリア・メラミン樹脂、ポリウレタン樹脂、シリコーン樹脂、ポリアクリル樹脂、ポリアミド樹脂、ポリアセタール、ポリカーボネート、変性ポリフェニレンエーテル、熱可塑性ポリエステル樹脂、ポリテトラフルオロエチレン、フッ素樹脂、ポリフェニレンスルフィド、ポリスルホン、非晶ポリアリレート、ポリエーテルイミド、ポリエーテルスルホン、ポリエーテルケトン、液晶ポリエステル、ポリアミドイミド、ポリイミド、その他のスーパーエンプラ樹脂、ポリマーアロイ等が例示される。中でも、アンダーフィル剤として一般的に使用されるエポキシ樹脂が好ましい。
【００３８】
ポリマー層５の厚さは、微細構造体１と、電子部品１０と、を熱圧着により接合した際の、接合強度と導電性との兼ね合いで決定されるが、０．１μｍ〜５０００μｍが好ましく、０．５μｍ〜３０００μｍがより好ましく、１μｍ〜１０００μｍが特に好ましい。
図２（Ａ）、（Ｂ）に示すように、接合配線部１１を有する電子部品１０と熱圧着により接合する前の微細構造体１では、バンプ４ａ、４ｂがポリマー層５で覆われた状態となっている。このような構成とすることにより、熱圧着により接合する前に、バンプ４ａ、４ｂを構成する金属が自然酸化されて劣化することや、損傷することを防止することができる。
接合配線部１１を有する電子部品１０と熱圧着により接合する際には、図２（Ｂ）に示す矢印方向の力が加わるため、ポリマー層５が圧縮されて、図２（Ｃ）に示すように、バンプ４ａ、４ｂが露出した状態で電子部品１０の接合配線部１１と接合することができる。
微細構造体がバンプを有しておらず、マイクロポア貫通孔３に充填された金属４が、絶縁性基材２の表面２ａ、２ｂに露出した状態となっている場合は、接合配線部１１が突出した構造の電子部品１０を用いればよい。この場合、接合配線部１１を有する電子部品１０と熱圧着により接合する際に、図２（Ｂ）に示す矢印方向の力が加わり、ポリマー層５が圧縮されることにより、絶縁性基材２の表面２ａ、２ｂに露出した金属４と、電子部品１０の接合配線部１１と、が接合することができる。
【００３９】
また、上述したポリマー層５は、更に接合強度を向上させる観点から、導通素材を含有していてもよい。ここで、導通素材とは、電気伝導性を有し、ポリマー層５に含有させることで該ポリマー層５における導通に寄与する物質である。導通素材は、電気伝導性を有する限り特に限定されないが金属素材であることが好ましく、電気伝導性に優れることから、銅、金、アルミニウム、ニッケルがより好ましく、銅、金が特に好ましい。
ポリマー層５に導通素材を含有させる場合、微細構造体１と、電子部品１０と、を熱圧着により接合した際に、該ポリマー層５において異方導電性（深さ方向には導通するが、水平方向には導通しない性質）を発揮させるため、上記導通素材は、互いに独立した、粒子状、或いは、深さ方向に対して柱状であることが好ましい。
導通素材の大きさは確実な異方導電性を機能させる観点から、粒子状の場合、粒子径は、０．００５μｍ〜５００μｍが好ましく、０．０１μｍ〜１００μｍがより好ましく、０．０２μｍ〜５０μｍが特に好ましい。また柱状の場合、径の大きさは、５ｎｍ〜５００μｍが好ましく、１０ｎｍ〜１００μｍがより好ましく、２０ｎｍ〜５０μｍが特に好ましく、長さとしては、０．１μｍ〜５０００μｍが好ましく、０．５μｍ〜３０００μｍがより好ましく、１μｍ〜１０００μｍが特に好ましい。
また、導通素材の含有量としては、確実な異方導電性を機能させる観点から、ポリマー層５を構成するポリマー材料に対する体積比で１〜７０％が好ましく、３〜５０％がより好ましく、５〜３０％が特に好ましい。
【００４０】
本発明の微細構造体は、以下に述べる本発明の微細構造体の製造方法（以下、単に「本発明の製造方法」ともいう。）により製造することができる。
【００４１】
本発明の製造方法は、
（１）１×１０6〜１×１０10／ｍｍ2の密度で、孔径１０〜５００ｎｍのマイクロポア貫通孔を有する絶縁性基材の一方の表面に空隙のない電極膜を形成する処理（電極膜形成処理）、
（２）電解めっき処理による金属充填処理（金属充填処理）、および
（３）ポリマー層形成処理
を少なくともこの順に施すことにより、本発明の微細構造体を製造する微細構造体の製造方法である。
【００４２】
マイクロポア貫通孔を有する絶縁性基材は、上記したようにアルミニウムの陽極酸化により得られるアルミナ基材が好ましい。
マイクロポア貫通孔を有する絶縁性基材として、アルミニウムの陽極酸化によるアルミナ基材を用いる場合、アルミニウム基板に、少なくとも、
（Ａ）陽極酸化により、マイクロポアを有する酸化皮膜を形成する処理（陽極酸化処理）、および、
（Ｂ）前記（Ａ）処理で得られた酸化皮膜から、アルミニウムを除去する処理（アルミニウム除去処理）、
（Ｃ）前記（Ｂ）処理でアルミニウムが除去された酸化皮膜に存在するマイクロポアを貫通化させる処理（貫通化処理）、をこの順に施すことにより得ることができる。
【００４３】
次に、上記の手順でマイクロポア貫通孔を有する絶縁性基材を製造する際に用いられるアルミニウム基板、および該アルミニウム基板に施す各処理について詳述する。
【００４４】
〔アルミニウム基板〕
アルミニウム基板は、特に限定されず、その具体例としては、純アルミニウム板；アルミニウムを主成分とし微量の異元素を含む合金板；低純度のアルミニウム（例えば、リサイクル材料）に高純度アルミニウムを蒸着させた基板；シリコンウエハ、石英、ガラス等の表面に蒸着、スパッタ等の方法により高純度アルミニウムを被覆させた基板；アルミニウムをラミネートした樹脂基板；等が挙げられる。
【００４５】
本発明においては、アルミニウム基板のうち、後述する陽極酸化処理を施す表面は、アルミニウム純度が、９９．５質量％以上であるのが好ましく、９９．９質量％以上であるのがより好ましく、９９．９９質量％以上であるのが更に好ましい。アルミニウム純度が上記範囲であると、マイクロポアの独立性が十分となり、該マイクロポアを貫通化させて得たマイクロポア貫通孔に金属を充填した際の独立性が保持され、本発明の微細構造体を異方導電性部材として用いた場合に、漏れ電流等の影響がなくなるため好ましい。
【００４６】
また、本発明においては、アルミニウム基板のうち、後述する陽極酸化処理を施す表面は、あらかじめ脱脂処理および鏡面仕上げ処理が施されるのが好ましく、特に、マイクロポアの独立性を向上させる観点から、熱処理が施されるのが好ましい。
【００４７】
＜熱処理＞
熱処理を施す場合は、２００〜３５０℃で３０秒〜２分程度施すのが好ましい。具体的には、例えば、アルミニウム基板を加熱オーブンに入れる方法等が挙げられる。
このような熱処理を施すことにより、後述する陽極酸化処理により生成するマイクロポアの独立性が向上する。
また、熱処理後のアルミニウム基板は、急速に冷却するのが好ましい。冷却する方法としては、例えば、水等に直接投入する方法等が挙げられる。
【００４８】
＜脱脂処理＞
脱脂処理は、酸、アルカリ、有機溶剤等を用いて、アルミニウム基板表面に付着した、ほこり、脂、樹脂等の有機成分等を溶解させて除去し、有機成分を原因とする後述の各処理における欠陥の発生を防止することを目的として行われる。
【００４９】
脱脂処理としては、具体的には、例えば、各種アルコール（例えば、メタノール等）、各種ケトン（例えば、メチルエチルケトン等）、ベンジン、揮発油等の有機溶剤を常温でアルミニウム基板表面に接触させる方法（有機溶剤法）；石けん、中性洗剤等の界面活性剤を含有する液を常温から８０℃までの温度でアルミニウム基板表面に接触させ、その後、水洗する方法（界面活性剤法）；濃度１０〜２００ｇ／Ｌの硫酸水溶液を常温から７０℃までの温度でアルミニウム基板表面に３０〜８０秒間接触させ、その後、水洗する方法；濃度５〜２０ｇ／Ｌの水酸化ナトリウム水溶液を常温でアルミニウム基板表面に３０秒間程度接触させつつ、アルミニウム基板表面を陰極にして電流密度１〜１０Ａ／ｄｍ2の直流電流を流して電解し、その後、濃度１００〜５００ｇ／Ｌの硝酸水溶液を接触させて中和する方法；各種公知の陽極酸化処理用電解液を常温でアルミニウム基板表面に接触させつつ、アルミニウム基板表面を陰極にして電流密度１〜１０Ａ／ｄｍ2の直流電流を流して、または、交流電流を流して電解する方法；濃度１０〜２００ｇ／Ｌのアルカリ水溶液を４０〜５０℃でアルミニウム基板表面に１５〜６０秒間接触させ、その後、濃度１００〜５００ｇ／Ｌの硝酸水溶液を接触させて中和する方法；軽油、灯油等に界面活性剤、水等を混合させた乳化液を常温から５０℃までの温度でアルミニウム基板表面に接触させ、その後、水洗する方法（乳化脱脂法）；炭酸ナトリウム、リン酸塩類、界面活性剤等の混合液を常温から５０℃までの温度でアルミニウム基板表面に３０〜１８０秒間接触させ、その後、水洗する方法（リン酸塩法）；等が挙げられる。
【００５０】
これらのうち、アルミニウム表面の脂分を除去しうる一方で、アルミニウムの溶解がほとんど起こらない観点から、有機溶剤法、界面活性剤法、乳化脱脂法、リン酸塩法が好ましい。
【００５１】
また、脱脂処理には、従来公知の脱脂剤を用いることができる。具体的には、例えば、市販されている各種脱脂剤を所定の方法で用いることにより行うことができる。
【００５２】
＜鏡面仕上げ処理＞
鏡面仕上げ処理は、アルミニウム基板の表面の凹凸、例えば、アルミニウム基板の圧延時に発生した圧延筋等をなくして、電着法等による封孔処理の均一性や再現性を向上させるために行われる。
本発明において、鏡面仕上げ処理は、特に限定されず、従来公知の方法を用いることができる。例えば、機械研磨、化学研磨、電解研磨が挙げられる。
【００５３】
機械研磨としては、例えば、各種市販の研磨布で研磨する方法、市販の各種研磨剤（例えば、ダイヤ、アルミナ）とバフとを組み合わせた方法等が挙げられる。具体的には、研磨剤を用いる場合、使用する研磨剤を粗い粒子から細かい粒子へと経時的に変更して行う方法が好適に例示される。この場合、最終的に用いる研磨剤としては、＃１５００のものが好ましい。これにより、光沢度を５０％以上（圧延アルミニウムである場合、その圧延方向および幅方向ともに５０％以上）とすることができる。
【００５４】
化学研磨としては、例えば、「アルミニウムハンドブック」，第６版，（社）日本アルミニウム協会編，２００１年，ｐ．１６４−１６５に記載されている各種の方法等が挙げられる。
また、リン酸−硝酸法、Ａｌｕｐｏｌ  Ｉ法、Ａｌｕｐｏｌ  Ｖ法、Ａｌｃｏａ  Ｒ５法、Ｈ3ＰＯ4−ＣＨ3ＣＯＯＨ−Ｃｕ法、Ｈ3ＰＯ4−ＨＮＯ3−ＣＨ3ＣＯＯＨ法が好適に挙げられる。中でも、リン酸−硝酸法、Ｈ3ＰＯ4−ＣＨ3ＣＯＯＨ−Ｃｕ法、Ｈ3ＰＯ4−ＨＮＯ3−ＣＨ3ＣＯＯＨ法が好ましい。
化学研磨により、光沢度を７０％以上（圧延アルミニウムである場合、その圧延方向および幅方向ともに７０％以上）とすることができる。
【００５５】
電解研磨としては、例えば、「アルミニウムハンドブック」，第６版，（社）日本アルミニウム協会編，２００１年，ｐ．１６４−１６５に記載されている各種の方法；米国特許第２７０８６５５号明細書に記載されている方法；「実務表面技術」，ｖｏｌ．３３，Ｎｏ．３，１９８６年，ｐ．３２−３８に記載されている方法；等が好適に挙げられる。
電解研磨により、光沢度を７０％以上（圧延アルミニウムである場合、その圧延方向および幅方向ともに７０％以上）とすることができる。
【００５６】
これらの方法は、適宜組み合わせて用いることができる。具体的には、例えば、研磨剤を粗い粒子から細かい粒子へと経時的に変更する機械研磨を施し、その後、電解研磨を施す方法が好適に挙げられる。
【００５７】
鏡面仕上げ処理により、例えば、平均表面粗さＲa０．１μｍ以下、光沢度５０％以上の表面を得ることができる。平均表面粗さＲaは、０．０３μｍ以下であるのが好ましく、０．０２μｍ以下であるのがより好ましい。また、光沢度は７０％以上であるのが好ましく、８０％以上であるのがより好ましい。
なお、光沢度は、圧延方向に垂直な方向において、ＪＩＳ  Ｚ８７４１−１９９７の「方法３  ６０度鏡面光沢」の規定に準じて求められる正反射率である。具体的には、変角光沢度計（例えば、ＶＧ−１Ｄ、日本電色工業社製）を用いて、正反射率７０％以下の場合には入反射角度６０度で、正反射率７０％を超える場合には入反射角度２０度で、測定する。
【００５８】
（Ａ）陽極酸化処理
（Ａ）処理では、アルミニウム基板を陽極酸化することにより、該アルミニウム基板表面にマイクロポアを有する酸化皮膜を形成する。
陽極酸化処理としては、従来公知の方法を用いることができる。本発明の微細構造体を異方導電性部材として用いる場合、マイクロポアの独立性が重要であるため、例えば、特許第３，７１４，５０７号、特開２００２−２８５３８２号公報、特開２００６−１２４８２７号公報、特開２００７−２０４８０２号公報、特開２００７−２３１３３９号公報、特開２００７−２３１４０５公報、特開２００７−２３１３４０号公報、特開２００７−２３１３４０号公報、特開２００７−２３８９８８号公報、等に記載されている、自己規則化法による陽極酸化処理が好ましい。これらの処理は、各特許および公報の処理条件にて記載されている処理が好ましい。
【００５９】
また、独立のマイクロポアを形成するその他の方法としては、例えばインプリント法（突起を有する基板またはロールをアルミニウム板に圧接し、凹部を形成する、転写法、プレスパターニング法）を用いる方法が挙げられる。具体的には、複数の突起を表面に有する基板をアルミニウム基板表面に押し付けて窪みを形成させる方法が挙げられる。例えば、特開平１０−１２１２９２号公報に記載されている方法を用いることができる。
また、アルミニウム基板表面にポリスチレン球を稠密状態で配列させ、その上からＳｉＯ2を蒸着した後、ポリスチレン球を除去し、蒸着されたＳｉＯ2をマスクとして基板をエッチングして窪みを形成させる方法も挙げられる。
【００６０】
また、その他の方法として粒子線法が挙げられる。粒子線法は、アルミニウム基板表面に粒子線を照射して窪みを形成させる方法である。粒子線法は、窪みの位置を自由に制御することができるという利点を有する。
粒子線としては、例えば、荷電粒子ビーム、集束イオンビーム（ＦＩＢ：Focused Ion Beam）、電子ビームが挙げられる。
粒子線法としては、例えば、特開２００１−１０５４００号公報に記載されている方法を用いることもできる。
【００６１】
そのほか、ブロックコポリマー法も挙げられる。ブロックコポリマー法は、アルミニウム基板表面にブロックコポリマー層を形成させ、熱アニールによりブロックコポリマー層に海島構造を形成させた後、島部分を除去して窪みを形成させる方法である。
ブロックコポリマー法としては、例えば、特開２００３−１２９２８８号公報に記載されている方法を用いることができる。
【００６２】
そのほか、レジストパターン・露光・エッチング法も挙げられる。レジストパターン・露光・エッチング法は、フォトリソグラフィあるいは電子ビームリソグラフィ法によりアルミニウム基板表面にレジスト膜を形成し、該レジスト膜に露光および現像を施し、レジストパターンを形成した後これをエッチングすることにより、アルミニウム基板表面まで貫通した窪みを形成させる方法である。
【００６３】
このような、インプリント法、粒子線法、ブロックコポリマー法、レジストパターン・露光・エッチング法を使用する場合には、これらの処理でアルミニウムの基板表面に電解起点を与えた後に陽極酸化処理することにより、アルミニウム基板表面に独立したマイクロポアを有する酸化皮膜を形成することができる。
【００６４】
（Ｂ）アルミニウム除去処理
（Ｂ）処理では、上記（Ａ）処理で得られた酸化皮膜から、アルミニウム基板を溶解して除去する。
【００６５】
アルミニウム基板の溶解には、酸化皮膜（アルミナ）は溶解しにくく、アルミニウムを溶解しやすい処理液を用いる。
即ち、アルミニウム溶解速度１μｍ／分以上、好ましくは３μｍ／分以上、より好ましくは５μｍ／分以上、および、酸化皮膜（アルミナ）溶解速度０．１ｎｍ／分以下、好ましくは０．０５ｎｍ／分以下、より好ましくは０．０１ｎｍ／分以下の条件を有する処理液を用いる。
具体的には、アルミニウムよりもイオン化傾向の低い金属化合物を少なくとも１種含み、かつ、ｐＨが４以下８以上、好ましくは３以下９以上、より好ましくは２以下１０以上の処理液を使用する。
【００６６】
このような処理液としては、酸化皮膜（アルミナ）は溶解せず、アルミニウムを溶解する液であれば特に限定されないが、例えば、塩化水銀、臭素／メタノール混合物、臭素／エタノール混合物、王水、塩酸／塩化銅混合物等の水溶液等が挙げられる。
濃度としては、０．０１〜１０ｍｏｌ／Ｌが好ましく、０．０５〜５ｍｏｌ／Ｌがより好ましい。
処理温度としては、−１０℃〜８０℃が好ましく、０℃〜６０℃が好ましい。
【００６７】
アルミニウム基板の溶解は、上記（Ａ）処理の後のアルミニウム基板を上述した処理液に接触させることにより行う。接触させる方法は、特に限定されず、例えば、浸せき法、スプレー法が挙げられる。中でも、浸せき法が好ましい。このときの接触時間としては、１０秒〜５時間が好ましく、１分〜３時間がより好ましい。
【００６８】
アルミニウム基板の溶解後の酸化皮膜の膜厚は、１〜１０００μｍであるのが好ましく、１０〜５００μｍであるのが更に好ましい。
【００６９】
アルミニウム基板の溶解後、後述する手順でマイクロポアを貫通化させる前に、酸化皮膜を水洗処理するのが好ましい。水和によるマイクロポアのポア径の変化を抑制するため、水洗処理は３０℃以下で実施することが好ましい。
【００７０】
（Ｃ）貫通化処理
（Ｃ）処理では、上記（Ｂ）処理でアルミニウム基板が除去された酸化皮膜について、酸化皮膜の底部のみを除去することにより、酸化皮膜に存在するマイクロポアを貫通化させる。図４（Ａ）は、この処理によって得られるマイクロポア貫通孔３を有する酸化皮膜（絶縁性基材２）を示している。
この処理は、酸化皮膜の底部のみを酸水溶液またはアルカリ水溶液に接させることにより行う。酸化皮膜の底部が除去されることにより、マイクロポアが貫通する（マイクロポア貫通孔が形成される）。
この処理により、酸化皮膜に存在するマイクロポアのうち７０％以上が貫通することが好ましく、８５％以上であることがより好ましく、９５％以上であることが更に好ましい。
【００７１】
酸化皮膜底部の除去は、予めｐＨ緩衝液に浸漬させてマイクロポアによる孔の開口側から孔内にｐＨ緩衝液を充填した後に、開口部の逆面、即ち、酸化皮膜の底部に酸水溶液またはアルカリ水溶液に接触させる方法により行うのが好ましい。
【００７２】
この処理に酸水溶液を用いる場合は、硫酸、リン酸、硝酸、塩酸等の無機酸またはこれらの混合物の水溶液を用いることが好ましい。酸水溶液の濃度は１〜１０質量％であるのが好ましい。酸水溶液の温度は、２５〜４０℃であるのが好ましい。
この処理にアルカリ水溶液を用いる場合は、水酸化ナトリウム、水酸化カリウムおよび水酸化リチウムからなる群から選ばれる少なくとも一つのアルカリの水溶液を用いることが好ましい。アルカリ水溶液の濃度は０．１〜５質量％であるのが好ましい。アルカリ水溶液の温度は、２０〜３５℃であるのが好ましい。
具体的には、例えば、５０ｇ／Ｌ、４０℃のリン酸水溶液、０．５ｇ／Ｌ、３０℃の水酸化ナトリウム水溶液または０．５ｇ／Ｌ、３０℃の水酸化カリウム水溶液が好適に用いられる。
酸水溶液またはアルカリ水溶液への浸せき時間は、８〜１２０分であるのが好ましく、１０〜９０分であるのがより好ましく、１５〜６０分であるのが更に好ましい。
【００７３】
マイクロポアを貫通化させた後の酸化皮膜の膜厚は、１〜１０００μｍであるのが好ましく、１０〜５００μｍであるのが更に好ましい。
【００７４】
マイクロポアを貫通化させた後、酸化皮膜を水洗処理する。水和によるマイクロポア貫通孔のポア径の変化を抑制するため、水洗処理は３０℃以下で実施することが好ましい。
【００７５】
貫通化処理では、上記（Ａ）処理で生じたマイクロポアを貫通化させることができる限り上述した処理以外の処理を用いてもよい。上述した処理では、上記（Ａ）処理により、マイクロポアを有する酸化皮膜が形成されたアルミニウム基板から、上記（Ｂ）処理によりアルミニウム基板を溶解させた後、上記（Ｃ）処理により酸化皮膜を部分的に溶解させて、酸化皮膜の底部を除去することでマイクロポアを貫通化させたが、アルミニウム基板の除去とマイクロポアの貫通化を同時に行う処理を用いてもよい。
具体的には、上記（Ａ）処理により形成した酸化皮膜の下方、即ち、酸化皮膜におけるアルミニウム基板側の部分を、レーザー等による切削処理や種々の研磨処理等を用いて物理的に除去し、マイクロポア貫通孔を有する酸化皮膜とする方法が好適に例示される。
【００７６】
次に、本発明の製造方法の電極膜形成処理および金属充填処理について詳述する。
【００７７】
〔電極膜形成処理〕
電極形成処理は、上記（Ｃ）処理の後に、マイクロポア貫通孔を有する酸化皮膜の一方の表面に空隙のない電極膜を形成する処理である。
酸化皮膜の表面には、マイクロポア貫通孔による開口部が存在しているが、本処理により該酸化皮膜の表面に空隙のない電極膜を形成することにより、該開口部が電極膜で覆われた状態となる。
電極膜を形成する方法としては、マイクロポア貫通孔を有する酸化皮膜の一方の表面に空隙のない電極膜を形成することができる限り特に限定されない。具体的な形成方法としては、導電性材料、例えば、金属、の無電解めっき処理、導電性材料、例えば、金属、の直接塗布、等が好ましく、これらの中でも電極膜の均一性、及び操作の簡便性の観点から、無電解めっき処理が好ましい。
【００７８】
電極膜形成処理に関して、無電解めっき処理を用いる際には、そのめっき核を酸化皮膜の一方の表面に付与する必要がある。具体的には、無電解めっきにより付与するべき金属と同種の金属又は金属化合物、あるいは無電解めっきにより付与するべき金属よりもイオン化傾向の高い金属又は金属化合物を、酸化皮膜の一方の表面に付与する方法が好ましい。付与方法としては、金属又は金属化合物を蒸着あるいは直接塗布する方法が挙げられるが、特に限定されない。
上記のようにめっき核を付与したのち、無電解めっき処理により電極膜を形成する。処理方法は温度、時間により電極層の厚さを制御できる観点から、浸漬法が好ましい。
無電解めっき液の種類としては、従来公知のものを使用することができるが、濃度は、１〜３００ｇ／Ｌであるのが好ましく、１００〜２００ｇ／Ｌであるのがより好ましい。
また、形成される電極膜の通電性を高める観点から、金めっき液、銅めっき液、銀めっき液等、貴金属を有するめっき液が好ましく、経時による電極の安定性すなわち、酸化による劣化を防ぐ観点から、金めっき液がより好ましい。
【００７９】
また、形成する電極膜の厚さとしては、０．０５μｍ〜１００μｍが好ましく、０．１μｍ〜５０μｍがより好ましく、０．２μｍ〜２０μｍが特に好ましい。この範囲より厚さが薄いと、電極膜としての導電性が不十分となる可能性があり、範囲より厚いと、その形成に時間を要してしまう可能性がある。
また、無電解めっきの処理温度、処理時間としては、形成しうる電極の厚さに依存するが、０℃〜９０℃、１分〜１０時間が好ましく、５℃〜７５℃、１０分〜７時間がより好ましく、１０℃〜６０℃、３０分〜５時間が特に好ましい。
【００８０】
［金属充填処理］
金属充填処理は、上記電極膜形成処理の後に、形成された電極膜を用いた電解めっき処理により、上記酸化皮膜のマイクロポア貫通孔の内部に導電性部材である金属を充填する処理である。
ここで、充填する金属は、本発明の微細構造体において説明したものと同様である。
【００８１】
本発明の製造方法においては、金属の充填方法として、電解めっき処理を用いる。
本発明の製造方法では、酸化皮膜の一方の表面に形成した空隙のない電極膜を用いて電解めっき処理を行うため、該酸化皮膜に存在するマイクロポア貫通孔に対して高い充填率で金属を充填することができる。
【００８２】
ここで、着色などに用いられる従来公知の電解めっき処理では、選択的に孔中に金属を高アスペクトで析出（成長）させることは困難である。これは、析出金属が孔内で消費され一定時間以上電解を行ってもめっきが成長しないためと考えられる。
【００８３】
そのため、本発明の製造方法においては、電解めっき処理により金属を充填する際に、パルス電解または定電位電解の際に休止時間を設けることが好ましい。休止時間は、１０秒以上必要で、３０〜６０秒あるのが好ましい。
また、電解液のかくはんを促進するため、超音波を加えることも望ましい。
更に、電解電圧は、通常２０Ｖ以下であって望ましくは１０Ｖ以下であるが、使用する電解液における目的金属の析出電位を予め測定し、その電位＋１Ｖ以内で定電位電解を行うことが好ましい。なお、定電位電解を行う際には、サイクリックボルタンメトリを併用できるものが望ましく、Ｓｏｌａｒｔｒｏｎ社、ＢＡＳ社、北斗電工社、ＩＶＩＵＭ社等のポテンショスタット装置を用いることができる。
【００８４】
めっき液は、従来公知のめっき液を用いることができる。
具体的には、銅を析出させる場合には硫酸銅水溶液が一般的に用いられるが、硫酸銅の濃度は、１〜３００ｇ／Ｌであるのが好ましく、１００〜２００ｇ／Ｌであるのがより好ましい。また、電解液中に塩酸を添加すると析出を促進することができる。この場合、塩酸濃度は１０〜２０ｇ／Ｌであるのが好ましい。
また、金を析出させる場合、テトラクロロ金の硫酸溶液を用い、ニッケルを析出させる場合は、塩化ニッケル浴、硫酸ニッケル浴、がそれぞれ好ましい。
尚、電気めっきで析出させるためには、直流めっき、交流めっき、のどちらでも用いることができる。直流めっきで金属を析出させる場合には、めっき処理中に、電位、温度、めっき浴内の金属イオン濃度、および、めっき液の液流速度からなる群から選択される少なくとも１つを変化させることにより、電流値を少しずつ上昇させてめっき処理する方法が、より高アスペクト比の金属充填が可能となり、好ましい。
【００８５】
なお、電解めっき処理の際、めっき液をマイクロポア貫通孔内により充填させやすくするため、マイクロポア貫通孔の内表面を予め親水化処理しておくことが好ましい。この場合、シリケート処理と称されるＳｉ元素をマイクロポア貫通孔の内表面に付与しておく方法が好適に例示される。
Ｓｉ元素をマイクロポア貫通孔の内表面に付与する方法は特に限定されないが、例えば、アルカリ金属ケイ酸塩が溶解している水溶液に直接浸せきして処理する方法が一般的である。アルカリ金属ケイ酸塩の水溶液は、ケイ酸塩の成分である酸化ケイ素ＳｉＯ2とアルカリ金属酸化物Ｍ2Ｏの比率（一般に〔ＳｉＯ2〕／〔Ｍ2Ｏ〕のモル比で表す。）と濃度によって保護膜厚の調節が可能である。
ここで、Ｍとしては、特にナトリウム、カリウムが好適に用いられる。
また、モル比は、〔ＳｉＯ2〕／〔Ｍ2Ｏ〕が０．１〜５．０が好ましく、０．５〜３．０がより好ましい。
更に、ＳｉＯ2の含有量は、０．１〜２０質量％が好ましく、０．５〜１０質量％がより好ましい。
【００８６】
上記金属充填処理の後、酸化皮膜表面から電極膜を除去する。図４（Ｂ）は、上記金属充填処理により、酸化皮膜（絶縁性基材２）のマイクロポア貫通孔３に金属４が充填された状態を示している。
本発明の製造方法では、該酸化皮膜に存在するマイクロポア貫通孔に対して高い充填率で金属を充填することができ、マイクロポア貫通孔に対する金属の充填率を３０％以上、好ましくは５０％以上、より好ましくは７０％以上とすることができる。
上記酸化皮膜表面から電極膜を除去する方法としては、以下に述べる表面平滑化処理を行うことが好ましい。
【００８７】
［表面平滑化処理］
本発明の製造方法においては、上記金属充填処理の後に、化学機械研磨（ＣＭＰ：Ｃｈｅｍｉｃａｌ  Ｍｅｃｈａｎｉｃａｌ  Ｐｏｌｉｓｈｉｎｇ）処理によって、酸化皮膜の表面および裏面を平滑化する表面平滑処理を行うことが好ましい。
表面平滑化処理を行うことにより、酸化皮膜の一方の表面に形成された電極膜が除去される。また、金属を充填させた後の酸化皮膜の表面および裏面の平滑化と表面に付着した余分な金属を除去することができる。
ＣＭＰ処理には、フジミインコーポレイテッド社製のＰＬＡＮＥＲＬＩＴＥ−７０００、日立化成社製のＧＰＸ ＨＳＣ８００、旭硝子（セイミケミカル）社製のＣＬ−１００
０等のＣＭＰスラリーを用いることができる。
【００８８】
また、表面平滑処理には機械的研磨処理を用いてもよい。この場合、ＣＭＰ処理と機械的研磨処理を併用してもよいし、機械的研磨処理のみを実施してもよい。表面平滑処理として機械的研磨処理を施す場合、例えば、表面平滑処理する対象を平坦性の高い金属板あるいはセラミック板等の試料台にワックスあるいは接着剤で貼り付けた状態で、回転台に貼り付けたサンドペーパー、あるいは研磨剤を塗布した研磨布を用いて荷重を加えて研磨する方法が好適に用いられる。
機械的研磨処理に用いる試料台としては、その耐久性から、例えばセラミック製冶具（ケメット・ジャパン株式会社製）を用いることができる。また、表面平滑処理する対象を試料台に貼り付ける材料としては、接合／剥離の容易性からワックスが好ましく、例えばアルコワックス（日化精工株式会社製）、アクアワックス（日化精工株式会社製）を用いることができる。また、研磨剤としては、研磨対象がアルミナであることからダイヤモンド砥粒を有するものが好ましく、例えばＤＰ−懸濁液Ｐ−６μｍ・３μｍ・１μｍ・１／４μｍ（ストルアス製）を所望により用いることができる。
【００８９】
［トリミング処理］
本発明の微細構造体を異方導電性部材として用いる場合、上記金属充填処理の後に、トリミング処理を行うことが好ましい。但し、トリミング処理は、上記金属充填処理の実施後、酸化皮膜から電極膜を除去してから行う必要がある。また、上記金属充填処理の後に上記表面平滑化処理を実施する場合、該表面平滑化処理の実施後にトリミング処理を行う必要がある。
上記トリミング処理は、上記金属充填処理の実施後、電極膜が除去された絶縁性基材（（上記表面平滑化処理を実施した場合は上記表面平滑化処理の後の絶縁性基材）から、酸化皮膜のみを一部除去し、マイクロポア貫通孔に充填された金属を酸化皮膜から突出させる処理である。
このトリミング処理により、マイクロポア貫通孔３に充填された金属４が酸化皮膜（絶縁性基材）表面から突出した絶縁性基材が得られる（図４（Ｃ））。
【００９０】
ここで、トリミング処理は、マイクロポア貫通孔に充填された金属を溶解しない条件で上記酸化皮膜を酸水溶液またはアルカリ水溶液に接触させることにより行う。接触させる方法は、特に限定されず、例えば、浸せき法、スプレー法が挙げられる。中でも、浸せき法が好ましい。
酸水溶液を用いる場合は、硫酸、リン酸、硝酸、塩酸等の無機酸またはこれらの混合物の水溶液を用いることが好ましい。中でも、クロム酸を含有しない水溶液が安全性に優れる点で好ましい。酸水溶液の濃度は１〜１０質量％であるのが好ましい。酸水溶液の温度は、２５〜６０℃であるのが好ましい。
一方、アルカリ水溶液を用いる場合は、水酸化ナトリウム、水酸化カリウムおよび水酸化リチウムからなる群から選ばれる少なくとも一つのアルカリの水溶液を用いることが好ましい。アルカリ水溶液の濃度は０．１〜５質量％であるのが好ましい。アルカリ水溶液の温度は、２０〜３５℃であるのが好ましい。
具体的には、例えば、５０ｇ／Ｌ、４０℃のリン酸水溶液、０．５ｇ／Ｌ、３０℃の水酸化ナトリウム水溶液または０．５ｇ／Ｌ、３０℃の水酸化カリウム水溶液が好適に用いられる。中でも、溶解速度を管理しやすいリン酸水溶液を用いる方法が特に好ましい。
酸水溶液またはアルカリ水溶液への浸せき時間は、８〜１２０分であるのが好ましく、１０〜９０分であるのがより好ましく、１５〜６０分であるのが更に好ましい。
【００９１】
本発明の製造方法においては、上記トリミング処理に代えて、マイクロポア貫通孔３に充填された金属４の表面にのみ、更に同一のまたは異なる金属を析出させる電着処理を施してもよい（図４（Ｄ））。
【００９２】
［ポリマー層形成処理］
ポリマー層形成処理は、上記金属充填処理の実施後、電極膜が除去された絶縁性基材（（上記表面平滑化処理を実施した場合は上記表面平滑化処理の後の絶縁性基材、上記トリミング処理を実施した場合は上記トリミング処理後の絶縁性基材）の少なくとも一方の表面にポリマー層を形成する処理である。ポリマー層を形成する方法は特に限定されないが、ポリマーを溶媒に溶解させた溶液を塗布する方法、ポリマーを溶媒に溶解させた溶液に直接絶縁性基材を浸漬し、乾燥する方法、等が挙げられる。これらの中でも、形成されるポリマー層の厚さをコントロールする観点から、溶液を塗布する方法が好ましく、特にバー塗布やスピンコーター塗布が、好適に用いられる。
また、モノマー及び開始剤を溶媒に溶解させた溶液を塗布し、熱重合または光重合することによって、ポリマー層を形成する方法がより好ましい。
【００９３】
ポリマーを溶解させる溶媒は、ポリマーの重合時に用いた溶媒でもよいが、マイクロポアを有する好ましい絶縁性基材としてアルミナを使用する際は、アルミナ不溶性又は難溶性の有機系溶媒を用いることが好ましい。このようなアルミナ不溶性又は難溶性の有機系溶媒としては、例えば、ヘキサン、オクタン、ドデカンなどの脂肪族炭化水素；シクロヘキサンなどの脂環式炭化水素；エチルベンゼン、ｐ−キシレン、トルエン、ベンゼン、テトラヒドロフランなどの芳香族炭化水素；ジイソプロピルエーテルなどのエーテル；メチルアルコール、エチルアルコール、イソブチルアルコールなどのアルコール；アセトン、ジイソブチルケトン、メチルイソブチルケトン、メチルプロピルケトン、メチルイソプロピルケトン、メチルエチルケトン、メチルアミルケトンなどのケトン；酢酸イソプロピル、酢酸ブチル、酢酸プロピルなどのエステルなどが挙げられる。
これらの溶媒の中でも、アルミナ不溶性の高い、メチルエチルケトン、ジイソブチルケトン、メチルイソブチルケトン、メチルプロピルケトン、メチルイソプロピルケトン、メチルアミルケトンなどのケトンが好ましい。
なお、これらの溶剤は、モノマーおよび開始剤を溶解させる溶剤としても好ましい。
【００９４】
上記の溶剤に溶解する際のポリマーの濃度、ならびに、モノマー及び開始剤のトータルの濃度としては、１ｗｔ％〜５０ｗｔ％が好ましく、３ｗｔ％〜４０ｗｔ％が好ましく、５ｗｔ％〜３０ｗｔ％が特に好ましい。上記範囲よりも低い濃度だと、１回の塗布で形成される層を厚くすることができず、所定の厚さのポリマー層を形成するために、溶液を塗布する処理を繰り返す必要があり、工程上好ましくない。また、上記範囲よりも高い濃度だと、形成されるポリマー層の厚さが不均一となり、好ましくない。
【００９５】
モノマーおよび開始剤を含有する溶液を塗布した後、熱重合または光重合することによってポリマー層を形成する場合、モノマー／開始剤の混合モル比は０．１〜５０．０が好ましく、０．５〜３０．０がより好ましく、１．０〜１０．０が特に好ましい。この範囲より混合比が小さいと重合度が低く好ましくない。また、この範囲より混合比が大きいと重合が進行しにくくなるので好ましくない。
【００９６】
導通素材を含有するポリマー層を形成する場合、後述する実施例６の（Ｊ）導通素材含有ポリマー層形成処理を参考にすればよい。
【００９７】
なお、ポリマー層形成処理においては、ポリマー層の形成と併せて、複数の微細構造体を該ポリマー層により連結させることもできる。このようにして得られる複数の微細構造体がポリマー層によって連結された構造体もまた、本発明によって提供される。
このような複数の微細構造体がポリマー層によって連結された構造体を製造する場合、上記金属充填処理の実施後、電極膜が除去された絶縁性基材（（上記表面平滑化処理を実施した場合は上記表面平滑化処理の後の絶縁性基材、上記トリミング処理を実施した場合は上記トリミング処理後の絶縁性基材）を複数準備し、絶縁性基材同士を間隔を開けて配置した状態でポリマー層形成処理すればよい。また、上記金属充填処理の実施後、電極膜が除去された絶縁性基材（（上記表面平滑化処理を実施した場合は上記表面平滑化処理の後の絶縁性基材、上記トリミング処理を実施した場合は上記トリミング処理後の絶縁性基材）に対して、後述するカット加工を施すことにより、複数の絶縁性基材としたうえで、絶縁性基材同士を間隔を開けて配置した状態でポリマー層形成処理を行ってもよい。このような手順で作成した場合、絶縁性基材同士の間隔が製造される構造体における微細構造体同士の間隔となる。
複数の微細構造体がポリマー層によって連結された構造体を製造する場合、個々の微細構造体の大きさや微細構造体同士の間隔などは、任意に選択することができる。但し、個々の微細構造体の大きさは１μｍ四方から１００ｃｍ四方の間であることが好ましく、微細構造体同士の間隔は１μｍから１０ｃｍであることが好ましい。この範囲よりも小さなサイズであると加工の工程が増えてしまいコストが高くなるため好ましくない。一方、この範囲よりも大きな場合には、構造体（複数の微細構造体がポリマー層によって連結された構造体）の取扱い性が低下するため好ましくない。
【００９８】
[カット加工]
上記の手順で得られた微細構造体は、その用途に応じて所望の大きさにカット加工してもよい。微細構造体をカット加工する方法としては、炭酸ガスレーザ、ＹＡＧレーザ、ＹＶＯ系レーザ、エキシマ系レーザ等を用いたレーザ加工、ダイヤモンドカッター等を用いたダイシング加工、ウォータジェット加工等を用いることができる。これらの中でも、その切削面状の観点から、レーザ加工、ダイシング加工が好ましい。
【実施例】
【００９９】
以下に実施例を示して本発明を具体的に説明する。ただし、本発明はこれらに限定されない。
【０１００】
（実施例１）
（Ａ）鏡面仕上げ処理（電解研磨処理）
高純度アルミニウム基板（住友軽金属社製、純度９９．９９質量％、厚さ０．４ｍｍ）を１０ｃｍ四方の面積で陽極酸化処理できるようカットし、以下組成の電解研磨液を用い、電圧２５Ｖ、液温度６５℃、液流速３．０ｍ／ｍｉｎの条件で電解研磨処理を施した。
陰極はカーボン電極とし、電源は、ＧＰ０１１０−３０Ｒ（高砂製作所社製）を用いた。また、電解液の流速は渦式フローモニターＦＬＭ２２−１０ＰＣＷ（ＡＳ  ＯＮＥ製）を用いて計測した。
【０１０１】
（電解研磨液組成）
・８５質量％リン酸（和光純薬社製試薬）    ６６０ｍＬ
・純水    １６０ｍＬ
・硫酸    １５０ｍＬ
・エチレングリコール    ３０ｍＬ
【０１０２】
（Ｂ）陽極酸化処理
次いで、電解研磨処理後のアルミニウム基板に、特開２００７−２０４８０２号公報に記載の手順にしたがって自己規則化法による陽極酸化処理を施した。
電解研磨処理後のアルミニウム基板に、０．５０ｍｏｌ／Ｌシュウ酸の電解液で、電圧４０Ｖ、液温度１５℃、液流速３．０ｍ／ｍｉｎの条件で、５時間のプレ陽極酸化処理を施した。
その後、プレ陽極酸化処理後のアルミニウム基板を、０．２ｍｏｌ／Ｌ無水クロム酸、０．６ｍｏｌ／Ｌリン酸の混合水溶液（液温：５０℃）に１２時間浸漬させる脱膜処理を施した。
その後、０．５０ｍｏｌ／Ｌシュウ酸の電解液で、電圧４０Ｖ、液温度１５℃、液流速３．０ｍ／ｍｉｎの条件で、１０時間の再陽極酸化処理を施し、膜厚８０μｍの酸化皮膜を得た。
なお、プレ陽極酸化処理および再陽極酸化処理は、いずれも陰極はステンレス電極とし、電源はＧＰ０１１０−３０Ｒ（高砂製作所社製）を用いた。また、冷却装置にはＮｅｏＣｏｏｌ  ＢＤ３６（ヤマト科学社製）、かくはん加温装置にはペアスターラー  ＰＳ−１００（ＥＹＥＬＡ社製）を用いた。更に、電解液の流速は渦式フローモニターＦＬＭ２２−１０ＰＣＷ（ＡＳ  ＯＮＥ製）を用いて計測した。
【０１０３】
（Ｃ）アルミニウム除去処理・貫通化処理
次いで、２０質量％塩化水銀水溶液(昇汞)に２０℃、３時間浸漬させることによりアルミニウム基板を溶解し、更に、５質量％リン酸に３０℃、３０分間浸漬させることにより酸化皮膜の底部を除去し、マイクロポア貫通孔を有する酸化皮膜（絶縁性基材）を作製した。
【０１０４】
（Ｄ）加熱処理
次いで、上記で得られたマイクロポア貫通孔を有する酸化皮膜（絶縁性基材）に、温度４００℃で１時間の加熱処理を施した。
【０１０５】
（Ｅ）電極膜形成処理
次いで、上記加熱処理後の酸化皮膜の一方の表面に電極膜を形成する処理を施した。
すなわち、０．７ｇ／Ｌ塩化金酸水溶液を、一方の表面に塗布し、１４０℃／１分で乾燥させ、更に５００℃／１時間で焼成処理し、金のめっき核を作成した。
その後、無電解めっき液としてプレシャスファブＡＣＧ２０００基本液／還元液（日本エレクトロプレイティング・エンジニヤース（株）製）を用いて、５０℃／１０分間浸漬処理し、電極膜を形成した。
【０１０６】
（Ｆ）金属充填処理工程
次いで、上記電極膜を形成した面に銅電極を密着させ、該銅電極を陰極にし、白金を正極にして電解めっき処理を施した。
硫酸銅／硫酸／塩酸＝２００／５０／１５（ｇ／Ｌ）の混合溶液を２５℃に保った状態で電解液として使用し、定電圧パルス電解を実施することにより、酸化皮膜（絶縁性基材）のマイクロポア貫通孔に銅を充填した。
ここで、定電圧パルス電解は、山本鍍金社製のめっき装置を用い、北斗電工社製の電源（ＨＺ−３０００）を用い、めっき液中でサイクリックボルタンメトリを行って析出電位を確認した後、皮膜側の電位を−２Ｖに設定して行った。また、定電圧パルス電解のパルス波形は矩形波であった。具体的には、電解の総処理時間が３００秒になるように、１回の電解時間が６０秒の電解処理を、各電解処理の間に４０秒の休止時間を設けて５回施した。
【０１０７】
（Ｇ）表面平滑化処理工程
次いで、銅が充填された酸化皮膜（絶縁性基材）の表面および裏面に、ＣＭＰ処理を施し、膜厚８０μｍの微細構造体に対し、両面から１５μｍずつ研磨することにより、酸化皮膜上に形成した電極膜を除去し、かつ、酸化皮膜の表面および裏面を平滑化して膜厚５０μｍとした。
ＣＭＰスラリーとしては、フジミインコーポレイテッド社製のＰＬＡＮＥＲＬＩＴＥ−７０００を用いた。
ＣＭＰ処理後、酸化皮膜（絶縁性基材）の表面をＦＥ−ＳＥＭで観察すると、酸化皮膜の表面から銅が一部あふれるような形になっていた。
【０１０８】
（Ｈ）トリミング処理
次いで、ＣＭＰ処理後の酸化皮膜（絶縁性基材）をリン酸溶液に浸漬し、酸化皮膜を選択的に溶解することで、マイクロポア貫通孔に充填された銅の円柱を突出させた。
リン酸溶液は、上記貫通化処理と同じ液を使い、処理時間を５分とした。
【０１０９】
（Ｉ）ポリマー層形成処理
次に、上記トリミング処理した酸化皮膜（絶縁性基材）の一方の表面に、下記成分の溶液を乾燥後の膜厚が１００μｍとなるようスピンコーターで塗布し、１４０℃で１分間乾燥させた。次いで、ＩＲ光（８５０ｎｍ）を照射して、ラジカル重合性モノマーを光重合させることにより、酸化皮膜（絶縁性基材）の一方の表面に厚さ５μｍのポリマー層を形成した。その後、上記処理を２０回繰り返し、ポリマー層の厚さを１００μｍ厚まで到達させた。
更に、上記ポリマー層形成面の逆側の表面に、上述と同様の処理を施し、１００μｍ厚のポリマー層を形成させて、１０ｃｍ四方サイズの実施例１の微細構造体を得た（図５（Ａ）、（Ｂ））。
・ラジカル重合性モノマー（以下一般式Ｃ）  ０．４１２０ｇ
・光熱変換剤（以下一般式Ｄ）              ０．０２５９ｇ
・ラジカル発生剤（以下一般式Ｅ）          ０．０９７５ｇ
・１−メトキシ−２−プロパノール          ３．５８００ｇ
・メタノール                              １．６９００ｇ
【化１】
2010067589.tif 000003
【０１１０】
（実施例２）
上記処理（Ｆ）金属充填処理において、電気めっき液をテトラクロロ金ナトリウム１００ｇ／Ｌを用いて金を充填させた以外は、実施例１と同様の処理により実施例２の微細構造体を得た。
【０１１１】
（実施例３）
上記処理（Ｆ）金属充填処理において、電気めっき液を硫酸ニッケル３００ｇ／Ｌを用いてニッケルを充填させた以外は、実施例１と同様の処理により実施例３の微細構造体を得た。
【０１１２】
（実施例４）
上記実施例１の微細構造体を作成したのち、２５℃、湿度７０％の環境下で１４日放置させ、実施例５の微細構造体を得た。
【０１１３】
（実施例５）
上記処理（Ｉ）のポリマー層形成処理を一方の面にのみ施したこと以外は、実施例１と同様の方法で、実施例５の微細構造体を得た。
【０１１４】
（実施例６）
上記実施例１の（Ａ）〜（Ｈ）に記載した方法と同様の処理を施し、マイクロポア貫通孔内に充填された銅が、酸化皮膜の表面から円柱状に突出した酸化皮膜（絶縁性基材）を作成した。
（Ｊ）導通素材含有ポリマー層形成処理
次いで、ポリカーボネート樹脂を主成分とする、アイソポア・メンブレンフィルタ ＡＴＴＰ０１３００（日本ミリポア（株）製）を用意し、４０℃に温めた０．５ｗｔ％の３号珪酸ソーダ水溶液に５０秒間浸漬させた後、該フィルタの一方の面に金粒子をスパッタリングし、更に無電解めっき液としてプレシャスファブＡＣＧ２０００基本液／還元液（日本エレクトロプレイティング・エンジニヤース（株）製）を用いて、５０℃／１０分間浸漬処理し、金電極膜を形成した。
その後、上記電極膜を形成した面に銅電極を密着させ、該銅電極を陰極にし、白金を正極にして電解めっき処理を施した。
硫酸銅／硫酸／塩酸＝４００／５０／１５（ｇ／Ｌ）の混合溶液を５０℃に保った状態で電解液として使用し、電解メッキにより、フィルタに銅を充填した。ここで、電解メッキは、山本鍍金社製のめっき装置を用い、北斗電工社製の電源（ＨＺ−３０００）を用い、めっき液中でサイクリックボルタンメトリを行って析出電位を確認した後、電位を０Ｖから−２Ｖに−１．０ｍＶ／秒の速度で変化するよう電位走査を設定して行った。
次いで、銅が充填されたフィルタの表面および裏面に、ＣＭＰ処理を施し、膜厚２０μｍのフィルタに対し、両面から５μｍずつ研磨することにより、フィルタ上に形成した電極膜を除去し、かつ、フィルタの表面および裏面を平滑化して膜厚１０μｍとした。
ＣＭＰスラリーとしては、フジミインコーポレイテッド社製のＰＬＡＮＥＲＬＩＴＥ−７０００を用いた。
ＣＭＰ処理後、フィルタの表面をＦＥ−ＳＥＭで観察すると、銅が充填されている様子が確認できた。
こうして得られた銅を柱状に含有するポリマー層を、先述した酸化皮膜（絶縁性基材）の両面に加熱させて接合させることで、実施例６の微細構造体を得た。
【０１１５】
（実施例７）
上記実施例１の（Ａ）〜（Ｈ）に記載した方法と同様の処理を施し、マイクロポア貫通孔内に充填された銅が、酸化皮膜の表面から円柱状に突出した酸化皮膜（絶縁性基材）を作成した。
次に下記（Ｋ）を実施した後、（Ｉ）工程の代わりに下記（Ｌ）工程を実施することにより、複数の微細構造体がポリマー層によって連結された実施例７の構造体を得た。
（Ｋ）カット加工
ダイヤモンドカッター（ＤＩＳＣＯ社製ＤＡＤ−３２２）を用いて、上記実施例１の（Ａ）〜（Ｈ）に記載した方法と同様の処理を施して作成した１０ｃｍ四方サイズの酸化皮膜（絶縁性基材）を、５ｍｍ四方サイズの４００枚の酸化皮膜（絶縁性基材）に分割した。
（Ｌ）ポリマー層形成による連結処理
前記の（Ｋ）工程によって得られた４００枚の酸化皮膜（絶縁性基材）を平面ＸＹ方向に１ｍｍ間隔で縦横共に２０枚ずつ並べ、酸化皮膜（絶縁性基材）の一方の表面に、（Ｉ）に記載の成分の溶液を乾燥後の膜厚が１００μｍとなるようスピンコーターで塗布し、１４０℃で１分間乾燥させた。次いで、ＩＲ光（８５０ｎｍ）を照射して、ラジカル重合性モノマーを光重合させることにより、酸化皮膜（絶縁性基材）の一方の表面に厚さ５μｍのポリマー層を形成した。その後、上記処理を２０回繰り返し、ポリマー層の厚さを１００μｍ厚まで到達させた。更に、上記ポリマー層形成面の逆側の表面に、上述と同様の処理を施し、１００μｍ厚のポリマー層を形成させて、４００枚の４ｍｍ四方サイズの微細構造体が縦横２０枚ずつになるように１ｍｍ間隔でポリマー層により連結された実施例７の構造体を得た（図６（Ａ）、（Ｂ）。但し、図６（Ａ）、（Ｂ）は簡略図であるため、４枚の微細構造体が縦横２枚ずつポリマー層により連結された構造体として示されている。）。
【０１１６】
（比較例１〜４）
上記処理（Ｉ）ポリマー層形成処理を省略した以外は、実施例１〜４と同様の処理により比較例１〜４の微細構造体を得た。
【０１１７】
上記のようにして得られた、実施例１〜６及び比較例１〜４の微細構造体、ならびに、実施例７の構造体について、マイクロポア貫通孔に対する金属の充填率を評価した。具体的には、作製した実施例１〜６及び比較例１〜４、ならびに、実施例７の構造体のポリマー形成面を機械的研磨で除去したのちに表面をＳＥＭで観察し、視野内における全マイクロポア貫通孔の数に対する、Ｃｕが充填されているマイクロポアの数で比率計算した。実施例１〜６及び比較例１〜４の微細構造体、ならびに、実施例７の構造体についての上記充填率の計算結果を表１に示す。
あわせて、実施例１〜６及び比較例１〜４の微細構造体、ならびに実施例７の構造体の熱圧着による接合強度を評価した。具体的には、作製した実施例１〜６及び比較例１〜４の微細構造体、ならびに、実施例７の構造体を、２枚の１０ｍｍ□のＡｕ板で挟みこみ、１８０℃条件下で０．２０ＭＰａの加圧量で１分間加圧処理し、その後の接合強度を、各微構造体とＡｕ板とが引き剥がされた時の引張り力を測定することにより比較した。引張り力が大きいほど、より接合強度が高いことを示している。実施例１〜６及び比較例１〜４の微細構造体、ならびに実施例７の構造体の結果を表１に示す。なお、測定経時とは、上記処理（Ｉ）ポリマー層形成処理（実施例６の場合、上記処理（Ｊ）導通素材含有ポリマー層形成処理、実施例７の場合、（Ｌ）ポリマー層形成による連結処理、比較例１〜４の場合、上記処理（Ｆ）金属充填処理）を実施してから、引張り力を測定するまでに微細構造体を室温で放置した日数を示す。
また、２枚の１０ｍｍ□Ａｕ板で、実施例１〜６及び比較例１〜４の微細構造体、ならびに実施例７の構造体を挟み込んで接合した時点の電気抵抗を測定した。値が低いほど優れた導通性を示す。結果を表１に示す。
【表１】
2010067589.tif 000004
【符号の説明】
【０１１８】
１  微細構造体
２  絶縁性基材
３  マイクロポア貫通孔
４  金属
４ａ、４ｂ  突出部
５  ポリマー層
６  絶縁性基材の厚み
７  マイクロポア貫通孔間の幅
８  マイクロポア貫通孔の直径
９  マイクロポア貫通孔の中心間距離（ピッチ）
１０  電子部品
１１  接合配線部
１０１、１０２、１０４、１０５、１０７、１０８  マイクロポア
１０３、１０６、１０９  円
【図１】
2010067589.tif 000005
【図２】
2010067589.tif 000006
【図３】
2010067589.tif 000007
【図４】
2010067589.tif 000008
【図５】
2010067589.tif 000009
【図６】
2010067589.tif 000010